СПОСОБ ПОЛУЧЕНИЯ ЧАСТИЦ НАНОРАЗМЕРОВ ИЗ МИНЕРАЛА ШУНГИТ

2
1. Способ получения частиц наноразмеров из минерала шунгит, включающий подготовку исходной фракции минерала шунгит с любым соотношением содержания кремний/углерод (Si/C) и микрочастицами размерами от 0 до 100 мкм и осуществление процесса измельчения шунгита в планетарной шаровой мельнице, при этом в размольный стакан планетарной шаровой мельницы загружают исходные компоненты в составе шунгит - спирт - размольные элементы диаметром (0,5÷5) мм в соотношении от (1,5÷1÷1,5) до (2,5÷1÷3) по объему соответственно, причем в качестве спирта берут спирт из ряда разветвленных спиртов с количеством атомов углерода не более восьми, кислородно-водородная (ОН) группа которых находится не у крайнего атома углерода, а в качестве размольных элементов, предназначенных для предотвращения образования крупных агломератов и снижения тепловыделения при измельчении, используют шары или другие шарообразные перемалывающие элементы, сделанные из того же материала, что и размольный стакан, процесс измельчения вышеуказанной исходной фракции минерала шунгит ведут при температуре не выше 150°С, скорости вращения планетарного диска, на котором установлен размольный стакан планетарной шаровой мельницы, в пределах 100÷700 оборотов в минуту, и одновременном вращении размольного стакана вокруг своей вертикальной оси, но в противоположном направлении вращению планетарного диска, что ускоряет это действие, благодаря центробежной силе и силе Кориолиса, с реверсом каждые 5÷30 мин и временем, не превышающем шести часов непрерывного процесса измельчения, затем проводят сушку измельченного шунгита в сушильном шкафу в течение 0,5÷6 ч при температуре 80÷250°С и осуществляют герметичную упаковку в тару минерала шунгит со средним размером измельченных частиц 5÷50 нм, характеризующихся удельной поверхностью по многоточечной адсорбции азота ≥(70÷80) м/г и обеспечивающих в составе эластомерных композитов при заданном удлинении до 11 МПа их прочность в пределах (15÷16) МПа.
2. Способ по п.1, в котором в качестве исходного материала применяют шунгит фракции 0÷5 мкм.
3. Способ по п.1, в котором размольный стакан планетарной шаровой мельницы выполняют из карбида вольфрама объемом 250 мл.
3
7
4. Способ по п.1, в котором в стакан планетарной шаровой мельницы с порошком шунгита добавляют изопропиловый спирт CHOH (2-пропанол).
5. Способ по п.1, в котором в качестве размольных элементов при измельчении частиц шунгита используют мелкие стальные шары диаметром 3 мм.
6. Способ по п.1, в котором отношение скоростей вращения размольного стакана и планетарного диска планетарной шаровой мельницы составляет 1:2.